(57)【要約】  この黒色塗装鋼板は、鋼板と、前記鋼板上に形成された亜鉛めっき層と、前記亜鉛めっき層上に形成され、１．０〜５．０質量％のＭｇと０．０５〜１．００質量％のＮｉとを含有し、付着量が０．５〜２．５ｇ／ｍ２であり、膜厚が１．００μｍ未満である結晶性りん酸亜鉛皮膜と、前記結晶性りん酸亜鉛皮膜よりも上層に形成され、膜厚が１．０〜５．０μｍであり、黒色である有機皮膜とを有する。
2017002805.tif 000002
【特許請求の範囲】
【請求項１】
鋼板と；
前記鋼板上に形成された亜鉛めっき層と；
前記亜鉛めっき層上に形成され、１．０〜５．０質量％のＭｇと０．０５〜１．００質量％のＮｉとを含有し、付着量が０．５〜２．５ｇ／ｍ２であり、膜厚が１．００μｍ未満である結晶性りん酸亜鉛皮膜と；
前記結晶性りん酸亜鉛皮膜よりも上層に形成され、膜厚が１．０〜５．０μｍであり、黒色である有機皮膜と；
を有することを特徴とする黒色塗装鋼板。
【請求項２】
前記有機皮膜が、カーボンブラックを含有する
ことを特徴とする、請求項１に記載の黒色塗装鋼板。
【請求項３】
前記有機皮膜に含有されるカーボンブラックの一次粒子径が、１０〜１２０ｎｍである
ことを特徴とする、請求項２に記載の黒色塗装鋼板。
【請求項４】
前記結晶性りん酸亜鉛皮膜と前記有機皮膜との間に、化成処理皮膜が形成されている
ことを特徴とする、請求項１〜３の何れか１項に記載の黒色塗装鋼板。
【請求項５】
前記化成処理皮膜が、γ−アミノプロピルトリメトキシシラン、γ−アミノプロピルエトキシシラン、Ｎ−〔２−（ビニルベンジルアミノ）エチル〕−３−アミノプロピルトリメトキシシラン、γ−メタクリロキシプロピルメチルジメトキシシラン、γ−メタクリロキシプロピルトリメトキシシラン、γ−メタクリロキシプロピルメチルジエトキシシラン、γ−メタクリロキシプロピルトリエトキシシラン、γ−グリシドキシプロピルトリエトキシシラン、γ−グリシドキシプロピルメチルジエトキシシラン、γ−グリシドキシプロピルトリメトキシシラン、２−（３，４−エポキシシクロヘキシル）エチルトリメトキシシラン、Ｎ−β（アミノエチル）γ−アミノプロピルトリメトキシシラン、Ｎ−β−（アミノエチル）−γ−アミノプロピルトリエトキシシラン、Ｎ−β−（アミノエチル）−γ−アミノプロピルメチルジメトキシシラン及びＮ−フェニル−γ−アミノプロピルトリメトキシシランからなる群から選ばれる一以上の化合物を含有する
ことを特徴とする、請求項４に記載の黒色塗装鋼板。
【発明の詳細な説明】
【技術分野】
【０００１】
本発明は、事務用品、電気製品又は自動車部品などの装飾が必要な部材に用いる黒色塗装鋼板に関する。
本願は、２０１５年７月２日に、日本に出願された特願２０１５−１３３６９３号に基づき優先権を主張し、その内容をここに援用する。
【背景技術】
【０００２】
従来、事務用品、電気製品又は自動車部品などの装飾が必要な部材には、成形加工後に塗装が施されるポスト塗装製品が用いられることが多かった。ところが、最近では、着色した有機皮膜を被覆した状態で成形加工を行うことにより、成形加工後に塗装を施す必要がないプレコート鋼板が使用されることが多い。プレコート鋼板は、防錆処理を施した鋼板表面又はめっき鋼板表面に、着色した有機皮膜を被覆した鋼板で、優れた外観、加工性及び耐食性を有している。例えば、特許文献１には、有機皮膜の構造を規定することによって、加工性、耐汚染性及び硬度に優れたプレコート鋼板を得る技術が開示されている。【０００３】
これらのプレコート鋼板に用いられる塗装は厚く、塗膜厚が１０．０μｍ超である。また、プレコート鋼板の塗装には、大量の溶剤系塗料を使用する。そのため、プレコート鋼板の塗装には、インシネレーターや臭気対策設備等の専用の塗装設備が必要である。すなわち、プレコート鋼板の製造には、塗装の原板である鋼板の製造工程だけでなく、塗装工程も必要となるため、鋼板を製造する場合と比べて製造費用が高くなる。
しかしながら、家電や内装建材等に用いるプレコート鋼板では、日常使用に耐え得る耐久性を有すれば十分である場合がある。そのような場合には、プレコート鋼板は、高性能化よりも低価格化が要求される。【０００４】
このようなニーズに対して、特許文献２では亜鉛めっき鋼板の少なくとも片面に、硬化剤で硬化されたスルホン酸基を含有するポリエステル樹脂とカーボンブラックとを含む黒色塗膜が２〜１０μｍの厚みで形成されていることを特徴とするクロメートフリー黒色塗装金属板が開示されている。特許文献２のクロメートフリー黒色塗装金属板は、意匠性を含め種々の特性に優れるが、耐疵つき性が十分ではない。これは、特許文献２のクロメートフリー黒色塗装金属板の塗膜厚が従来のプレコート鋼板に比較して薄いためである。また、特許文献２のクロメートフリー黒色塗装金属板では、めっき層の金属外観が黒色塗装から透けて見えてしまうため、好適な外観が得られない。特に、黒色塗膜を５μｍ以下とした場合に、この問題が顕著である。【０００５】
上述の問題に対して、めっき層自体を黒色化して、黒色塗膜と組み合わせる技術も知られている（特許文献３，４，５）。特許文献３，４，５のめっき層は黒色化Ｚｎ−Ｎｉ合金めっき層であるが、非常に硬く脆いため、厳しい曲げ加工や張り出し加工において割れや剥離を生じる場合がある。また、割れや剥離が上層の黒色塗膜まで影響を及ぼし、加工部の意匠性が低下する。この現象は、黒色塗膜が厚い場合に顕著に生じやすいため、黒色塗膜を薄くすることにより改善することができる。しかしながら、黒色塗膜を薄くすると、未加工平板部の意匠性が低下する。つまり、未加工平板部の意匠性と加工部の意匠性との両立が困難であった。【０００６】
特許文献６には、亜鉛めっき鋼板の表面に黒色のりん酸亜鉛皮膜を形成し、その上に透明な皮膜を形成した黒色亜鉛めっき鋼板が開示されている。しかしながら、特許文献６の黒色亜鉛めっき鋼板では、意匠性が十分ではないという問題がある。
特許文献７には、Ｍｇを２％以上、Ｎｉ，Ｃｏ，Ｃｕから選ばれる１種以上の元素を０．０１〜１％含有し、付着量が０．７ｇ／ｍ２以上であるりん酸亜鉛皮膜を有する亜鉛めっき鋼板が開示されている。特許文献７のりん酸亜鉛皮膜は黒色ではなく、黒色塗装鋼板として用いることは困難であった。
【先行技術文献】
【特許文献】
【０００７】
【特許文献１】日本国特開平８−１６８７２３号公報
【特許文献２】国際公開第２０１０／１３７７２６号
【特許文献３】日本国特開２００９−１６０７６８号公報
【特許文献４】日本国特開２００９−１６１７９６号公報
【特許文献５】日本国特開２０１４−０００７９９号公報
【特許文献６】日本国特開平８−２１８１８１号公報
【特許文献７】日本国特開２００２−２８５３４６号公報
【発明の概要】
【発明が解決しようとする課題】
【０００８】
本発明は、上記の事情に鑑みてなされたものであり、従来のプレコート鋼板と比較して薄いにも関わらず、未加工平板部の意匠性、加工部の意匠性及び耐疵つき性に優れた黒色塗装鋼板を提供することを目的とする。
【課題を解決するための手段】
【０００９】
本発明者らは、黒色のりん酸亜鉛皮膜と黒色の有機皮膜との組み合わせにより、課題の解決を鋭意検討した。その結果、りん酸亜鉛皮膜が黒色であることは重要ではなく、むしろ弊害の方が大きいことを知見した。更に、りん酸亜鉛皮膜の組成や付着量、形態等が極めて重要であり、従来白色を呈することが知られているりん酸亜鉛皮膜を最適化することで、本発明の課題が解決できることを知見した。
本発明は、上記課題を解決して、係る目的を達成するために以下の手段を採用する。【００１０】
（１）本発明の一態様に係る黒色塗装鋼板は、鋼板と、前記鋼板上に形成された亜鉛めっき層と、前記亜鉛めっき層上に形成され、１．０〜５．０質量％のＭｇと０．０５〜１．００質量％のＮｉとを含有し、付着量が０．５〜２．５ｇ／ｍ２であり、膜厚が１．００μｍ未満である結晶性りん酸亜鉛皮膜と、前記結晶性りん酸亜鉛皮膜よりも上層に形成され、膜厚が１．０〜５．０μｍであり、黒色である有機皮膜と、を有する。【００１１】
（２）上記（１）に記載の黒色塗装鋼板において、前記有機皮膜が、カーボンブラックを含有する構成を採用してもよい。【００１２】
（３）上記（２）に記載の黒色塗装鋼板において、前記有機皮膜に含有されるカーボンブラックの一次粒子径が、１０〜１２０ｎｍである構成を採用してもよい。【００１３】
（４）上記（１）〜（３）のいずれか一態様に記載の黒色塗装鋼板において、前記結晶性りん酸亜鉛皮膜と前記有機皮膜との間に、化成処理皮膜が形成されている構成を採用してもよい。【００１４】
（５）上記（４）に記載の黒色塗装鋼板において、前記化成処理皮膜が、γ−アミノプロピルトリメトキシシラン、γ−アミノプロピルエトキシシラン、Ｎ−〔２−（ビニルベンジルアミノ）エチル〕−３−アミノプロピルトリメトキシシラン、γ−メタクリロキシプロピルメチルジメトキシシラン、γ−メタクリロキシプロピルトリメトキシシラン、γ−メタクリロキシプロピルメチルジエトキシシラン、γ−メタクリロキシプロピルトリエトキシシラン、γ−グリシドキシプロピルトリエトキシシラン、γ−グリシドキシプロピルメチルジエトキシシラン、γ−グリシドキシプロピルトリメトキシシラン、２−（３，４−エポキシシクロヘキシル）エチルトリメトキシシラン、Ｎ−β（アミノエチル）γ−アミノプロピルトリメトキシシラン、Ｎ−β−（アミノエチル）−γ−アミノプロピルトリエトキシシラン、Ｎ−β−（アミノエチル）−γ−アミノプロピルメチルジメトキシシラン及びＮ−フェニル−γ−アミノプロピルトリメトキシシランからなる群から選ばれる一以上の化合物を含有する構成を採用してもよい。
【発明の効果】
【００１５】
上記各態様によれば、従来のプレコート鋼板と比較して薄いにも関わらず、未加工平板部の意匠性、加工部の意匠性及び耐疵つき性に優れた黒色塗装鋼板を提供することができる。
【図面の簡単な説明】
【００１６】
【図１】本実施形態に係る黒色塗装鋼板の層構造を示す概念図である。
【図２】本実施形態に係る黒色塗装鋼板において、黒色有機皮膜が疵付いた場合の黒色塗装鋼板を示す概念図である。
【図３】りん酸亜鉛皮膜の厚みの求め方を示す模式図である。
【発明を実施するための形態】
【００１７】
以下、実施形態に係る黒色塗装鋼板１及び黒色塗装鋼板１の製造方法を、図面を参照して説明する。
【００１８】
（黒色塗装鋼板１）
図１は、本実施形態に係る黒色塗装鋼板１の層構造を示す概念図である。
図１に示すように、黒色塗装鋼板１は、鋼板２と、鋼板２上に形成された亜鉛めっき層３と、亜鉛めっき層３上に形成され、１．０〜５．０質量％のＭｇと０．０５〜１．００質量％のＮｉとを含有し、付着量が０．５〜２．５ｇ／ｍ２であり、膜厚が１．００μｍ未満である結晶性りん酸亜鉛皮膜４と、結晶性りん酸亜鉛皮膜４よりも上層に形成され、膜厚が１．０〜５．０μｍであり、黒色である有機皮膜５とを有する。
亜鉛めっき層３、結晶性りん酸亜鉛皮膜４及び有機皮膜５は、少なくとも意匠性の要求される面にのみ形成されていればよく、必ずしも両面に形成されている必要は無い。
【００１９】
［鋼板２］
鋼板２については、特に限定されるものではなく、公知の特性や化学組成を有する各種の鋼板を使用することが可能である。また、鋼板２の化学組成は、特に限定されない。
【００２０】
［亜鉛めっき層３］
亜鉛めっき層３は、亜鉛を主体とする公知のめっきであれば特に限定は無く、純亜鉛めっきあるいは亜鉛合金めっき、また電気めっき、溶融めっき、蒸着めっきなどを用いることができる。
【００２１】
［結晶性りん酸亜鉛皮膜４］
亜鉛めっき層３上には、１．０〜５．０質量％のＭｇと０．０５〜１．００質量％のＮｉとを含有し、付着量が０．５〜２．５ｇ／ｍ２であり、膜厚が１．００μｍ未満である結晶性りん酸亜鉛皮膜４が形成されている。
結晶性りん酸亜鉛皮膜４は、柱状又は粒状のりん酸亜鉛結晶を有する。そのため、結晶性りん酸亜鉛皮膜４をＸＲＤで解析すると、ホパイト（Ｚｎ３（ＰＯ４）２・４Ｈ２Ｏ）の結晶構造を有することが確認できる。結晶性りん酸亜鉛皮膜４がこのような構造を有することで、亜鉛めっき層３の表面にりん酸亜鉛結晶による凹凸を形成することができると共に、りん酸亜鉛結晶の隙間に有機皮膜５を保持することが可能となる。
【００２２】
結晶性りん酸亜鉛皮膜４は、りん酸亜鉛結晶の隙間や凹凸部分に有機皮膜５を保持することで亜鉛めっき層３と有機皮膜５との密着性を確保する。
しかしながら、本実施形態の様に、結晶性りん酸亜鉛皮膜４の上に黒色の有機皮膜５を設けた状態で各種の加工変形を受ける場合や、有機皮膜５の表面を引っ掻く応力が負荷される場合には、結晶性りん酸亜鉛皮膜４自体が剥離や凝集破壊しやすい。そのような場合には、有機皮膜５と亜鉛めっき層３との密着性を確保するのが困難である。そのため、従来の黒色塗装鋼板を、厳しい加工が施される部品や、加工部に高度な意匠性が要求される部品に用いることは困難であった。
【００２３】
メカニズムは明らかではないが、黒色塗装鋼板１が本実施形態に係る結晶性りん酸亜鉛皮膜４を有することにより、厳しい加工が施された場合や、表面を引っ掻くような様な応力が負荷された場合においても、亜鉛めっき層３と有機皮膜５との密着性の低下を抑制することができる。この理由としては、本実施形態に係る結晶性りん酸亜鉛皮膜４が、ある程度の塑性変形能を有するためであると考えられる。
【００２４】
結晶性りん酸亜鉛皮膜４は１．０〜５．０質量％のＭｇを含有するが、このように多量のＭｇを含有する結晶性りん酸亜鉛皮膜４は白色（一般的に明度：Ｌ値で６０以上）を有することが従来より知られている。結晶性りん酸亜鉛皮膜４が白色であると、上層の有機皮膜５を厚く形成しないと結晶性りん酸亜鉛皮膜４が透けて見えてしまい、意匠性が劣ると推測される。しかしながら、本実施形態においては、その考えは当てはまらない。その理由は明確ではないが、図１に示すように、結晶性りん酸亜鉛皮膜４により、数μｍまたはサブμｍオーダーのりん酸亜鉛結晶が亜鉛めっき層３の上で凹凸を形成すると共に、りん酸亜鉛結晶の隙間に黒色の有機皮膜５が保持されていることで、好適に光の乱反射が生じ、均一で良好な外観を呈すると考えられる。
【００２５】
また、上層の有機皮膜５に疵が入った場合、結晶性りん酸亜鉛皮膜４によって亜鉛めっき層３の露出が抑制されたとしても、露出した結晶性りん酸亜鉛皮膜４が白色であるから、疵が目立ちやすく、耐疵つき性の改善は難しいと推測される。しかしながら、本実施形態においてはその考えは当てはまらない。その理由は明確ではないが、図２に示すように、有機皮膜５に疵が発生しても、疵発生後の最表面には結晶性りん酸亜鉛皮膜４のりん酸亜鉛結晶による凹凸が存在するか、又は、りん酸亜鉛結晶の隙間に保持された有機皮膜５が存在する。そのため、疵部と正常部との差異が目立ちにくいと推測される。
【００２６】
結晶性りん酸亜鉛皮膜４中のＭｇが１．０質量％未満では、結晶性りん酸亜鉛皮膜４の色調は黒色化し、未加工平板部の意匠性は良好であるが、加工部の意匠性や耐疵つき性が劣る。また、結晶性りん酸亜鉛皮膜４中のＭｇが５．０質量％を超えても同様に加工時の意匠性や耐疵つき性が劣る。
以上の観点から、結晶性りん酸亜鉛皮膜４のＭｇ含有量は、結晶性りん酸亜鉛皮膜４の全質量に対して、１．０〜５．０質量％である。Ｍｇのより好ましい範囲は、２．０〜４．０質量％である。
【００２７】
結晶性りん酸亜鉛皮膜４中のＮｉが０．０５質量％未満の場合は、加工部の意匠性や耐疵つき性が劣る。また、結晶性りん酸亜鉛皮膜４中のＮｉが１．００質量％を超えると、結晶性りん酸亜鉛皮膜４の黒色度が増すとともに未加工平板部の意匠性は良好であるが、加工部の意匠性や耐疵つき性が劣る。
以上の観点から、結晶性りん酸亜鉛皮膜４のＮｉ含有量は、結晶性りん酸亜鉛皮膜４の全質量に対して、０．０５〜１．００質量％である。Ｎｉのより好ましい範囲は、０．１０〜０．５０質量％である。
【００２８】
結晶性りん酸亜鉛皮膜４の付着量は０．５〜２．５ｇ／ｍ２であるが、付着量が０．５ｇ／ｍ２未満であっても、また２．５ｇ／ｍ２を超えても、耐疵つき性が不十分である。また、結晶性りん酸亜鉛皮膜４の付着量が０．５ｇ／ｍ２未満では、未加工部及び加工部の意匠性並びに耐食性が不十分であるため好ましくない。結晶性りん酸亜鉛皮膜４の付着量が２．５ｇ／ｍ２を超えると、未加工平板部の意匠性は良好であるが、加工部の意匠性が不十分であるため好ましくない。
【００２９】
結晶性りん酸亜鉛皮膜４の膜厚は、１．００μｍ未満である。結晶性りん酸亜鉛皮膜４の膜厚が１．００μｍ以上の場合には、加工部の意匠性や耐疵つき性が不十分であるため好ましくない。なお、厚みの下限は特に限定されないが、例えば０．３０μｍが挙げられる。
【００３０】
結晶性りん酸亜鉛皮膜４の膜厚は、以下のように定義する。
まず、測定対象となる黒色塗装鋼板１の断面を、１万倍の倍率でＦＥ−ＳＥＭを用いて観察する。ここで、結晶性りん酸亜鉛皮膜４の膜厚を測定する際に、有機皮膜５が形成されていてもよい。次に、図３に示すように、結晶性りん酸亜鉛皮膜４のりん酸亜鉛結晶について、亜鉛めっき層３表面からの鉛直方向の距離を測定する。観察している視野中での最大の距離を求め、任意に１０視野観察して、１０視野での最大距離の平均を結晶性りん酸亜鉛皮膜４の膜厚とする。
【００３１】
［化成処理皮膜（不図示）］
黒色塗装鋼板１は、結晶性りん酸亜鉛皮膜４と後述する有機皮膜５との間に化成処理皮膜（不図示）を有してもよい。
化成処理皮膜（不図示）は、シランカップリング剤、有機樹脂、ポリフェノール化合物から選ばれる少なくとも１種を含む化成処理液を用いて形成される。
【００３２】
化成処理液に用いられるシランカップリング剤は特に限定されず、例えば、ビニルトリメトキシシラン、ビニルトリエトキシシラン、γ−アミノプロピルトリメトキシシラン、γ−アミノプロピルエトキシシラン、Ｎ−〔２−（ビニルベンジルアミノ）エチル〕−３−アミノプロピルトリメトキシシラン、γ−メタクリロキシプロピルメチルジメトキシシラン、γ−メタクリロキシプロピルトリメトキシシラン、γ−メタクリロキシプロピルメチルジエトキシシラン、γ−メタクリロキシプロピルトリエトキシシラン、γ−グリシドキシプロピルトリエトキシシラン、γ−グリシドキシプロピルメチルジエトキシシラン、γ−グリシドキシプロピルトリメトキシシラン、２−（３，４−エポキシシクロヘキシル）エチルトリメトキシシラン、Ｎ−β（アミノエチル）γ−アミノプロピルトリメトキシシラン、Ｎ−β−（アミノエチル）−γ−アミノプロピルトリエトキシシラン、Ｎ−β−（アミノエチル）−γ−アミノプロピルメチルジメトキシシラン、Ｎ−フェニル−γ−アミノプロピルトリメトキシシラン、γ−メルカブトプロピルトリメトキシシラン等を挙げることができる。
化成処理液に用いられるシランカップリング剤は、単独で用いてもよく、２種以上を併用してもよい。
【００３３】
化成処理液に用いられる有機樹脂は特に限定されず、例えば、ポリエステル樹脂、ポリウレタン樹脂、エポキシ樹脂、フェノール樹脂、アクリル樹脂、ポリオレフィン樹脂等、公知の有機樹脂を使用することができる。化成処理皮膜層（不図示）と結晶性りん酸亜鉛皮膜４との密着性、または化成処理皮膜層（不図示）と有機皮膜５との密着性を更に高めるためには、ポリエステル樹脂、ポリウレタン樹脂、エポキシ樹脂、フェノール樹脂の少なくとも１種を使用することが好ましい。
【００３４】
化成処理液に用いられるポリフェノール化合物はベンゼン環に結合したフェノール性水酸基を２以上有する化合物、またはその縮合物のことを指す。
ベンゼン環に結合したフェノール性水酸基を２以上有する化合物としては、例えば、没食子酸、ピロガロール、カテコール等を挙げることができる。
ベンゼン環に結合したフェノール性水酸基を２以上有する化合物の縮合物としては特に限定されず、例えば、通常タンニン酸と呼ばれる植物界に広く分布するポリフェノール化合物等を挙げることができる。
【００３５】
上述のうち、化成処理皮膜層（不図示）は、γ−アミノプロピルトリメトキシシラン、γ−アミノプロピルエトキシシラン、Ｎ−〔２−（ビニルベンジルアミノ）エチル〕−３−アミノプロピルトリメトキシシラン、γ−メタクリロキシプロピルメチルジメトキシシラン、γ−メタクリロキシプロピルトリメトキシシラン、γ−メタクリロキシプロピルメチルジエトキシシラン、γ−メタクリロキシプロピルトリエトキシシラン、γ−グリシドキシプロピルトリエトキシシラン、γ−グリシドキシプロピルメチルジエトキシシラン、γ−グリシドキシプロピルトリメトキシシラン、２−（３，４−エポキシシクロヘキシル）エチルトリメトキシシラン、Ｎ−β（アミノエチル）γ−アミノプロピルトリメトキシシラン、Ｎ−β−（アミノエチル）−γ−アミノプロピルトリエトキシシラン、Ｎ−β−（アミノエチル）−γ−アミノプロピルメチルジメトキシシラン及びＮ−フェニル−γ−アミノプロピルトリメトキシシランからなる群から選ばれる少なくとも一つを含むことが好ましい。化成処理皮膜（不図示）が上述の化合物を含むことにより、化成処理皮膜層（不図示）と結晶性りん酸亜鉛皮膜４との密着性、および化成処理皮膜層（不図示）と有機皮膜５との密着性がより向上し、耐食性が向上するためである。
なお、上述の化合物を含有する化成処理液を用いて化成処理を行った場合には、形成された化成処理皮膜層（不図示）中に上述の化合物が含まれる。
【００３６】
化成処理液には、上記の化合物に加えて各種防錆剤や、顔料、無機化合物、有機化合物を含有させることも可能である。
【００３７】
［有機皮膜５］
有機皮膜５の膜厚は、１．０〜５．０μｍである。有機皮膜５の膜厚が１．０μｍ未満では、未加工部の意匠性、加工部の意匠性、耐疵つき性及び耐食性が不十分であるため好ましくない。有機皮膜５の膜厚が５．０μｍを超えると、経済性の観点から好ましくない。
有機皮膜５の膜厚は、次のようにして求める。まず、有機皮膜５全体の重量（付着量）を重量法で測定する。次に、単離した有機皮膜５を用いて、有機皮膜５の比重を求める。そして、有機皮膜５の重量を比重で除することにより、有機皮膜５の膜厚を求める。
【００３８】
なお、簡易的にはＳＥＭによる断面観察によって直接有機皮膜５の厚みを計測することも可能であるが、この場合は結晶性りん酸亜鉛皮膜４の厚み分をどのように差し引くかで恣意性があるため小数点以下の精度は確保できない。また赤外分光光度計（ＦＴ−ＩＲ）により有機皮膜５に特有の３０００ｃｍ−１付近のＣ−Ｈ伸縮のスペクトル強度を測定し、予め作成しておいた検量線によって厚みに換算することができる。
なお、有機皮膜５がトレーサーとなりうる成分を含有する場合は、蛍光Ｘ線による測定が最も簡便で精度が高い。例えば有機皮膜５がコロイダルシリカを含有する場合には、蛍光Ｘ線でＳｉ強度を測定し、予め作成しておいた検量線によって厚みに換算することができる。
【００３９】
有機皮膜５は一層からなることが好ましい。
有機皮膜５の組成物は特に限定されないが、樹脂、硬化剤及びカーボンブラックを含有することが好ましい。
【００４０】
有機皮膜５に用いられる樹脂としては、ポリエステル樹脂、アクリル樹脂、ポリウレタン樹脂等が用いられる。
【００４１】
有機皮膜５に用いられるポリエステル樹脂としては、例えば、ポリカルボン酸成分およびポリオール成分からなるポリエステル原料を縮重合して得られたものを、水に溶解もしくは分散することで得られる。
ポリカルボン酸成分としては特に制限はないが、例えば、テレフタル酸、イソフタル酸、オルソフタル酸、２，６−ナフタレンジカルボン酸、コハク酸、グルタル酸、アジピン酸、セバシン酸、ドデカンジカルボン酸、アゼライン酸、１，２−シクロヘキサンジカルボン酸、１，３−シクロヘキサンジカルボン酸、１，４−シクロヘキサンジカルボン酸、ダイマー酸、無水トリメリット酸、無水ピロメリット酸等が挙げられる。これらは１種または２種以上任意に使用できる。
ポリオール成分としては特に制限はないが、例えば、エチレングリコール、ジエチレングリコール、１，３−プロパンジオール、１，２−プロパンジオール、トリエチレングリコール、２−メチル−１，３−プロパンジオール、２，２−ジメチル−１，３−プロパンジオール、２−ブチル−２−エチル１，３−プロパンジオール、１，４−ブタンジオール、２−メチル−１，４−ブタンジオール、２−メチル−３−メチル−１，４−ブタンジオール、１，５−ペンタンジオール、３−メチル−１，５−ペンタンジオール、１，６−ヘキサンジオール、１，４−シクロヘキサンジメタノール、１，３−シクロヘキサンジメタノール、１，２−シクロヘキサンジメタノール、水添ビスフェノール−Ａ、ダイマージオール、トリメチロールエタン、トリメチロールプロパン、グリセリン、ペンタエリスリトール等が挙げられる。これらは１種または２種以上任意に使用できる。
【００４２】
有機皮膜５に用いられるアクリル樹脂としては、例えば、スチレン、アルキル（メタ）アクリレート類、（メタ）アクリル酸、ヒドロキシアルキル（メタ）アクリレート類、アルコキシシラン（メタ）アクリレート類等の不飽和単量体を、水溶液中で重合開始剤を用いてラジカル重合することによって得られるものを挙げることができる。
重合開始剤としては特に限定されず、例えば、過硫酸カリウム、過硫酸アンモニウム等の過硫酸塩、アゾビスシアノ吉草酸、アゾビスイソブチロニトリル等のアゾ化合物等を使用することができる。
【００４３】
有機皮膜５に用いられるポリウレタン樹脂としては、例えば、エチレングリコール、プロピレングリコール、ジエチレングリコール、１，６−ヘキサンジオール、ネオペンチルグリコール、トリエチレングリコール、ビスフェノールヒドロキシプロピルエーテル、グリセリン、トリメチロールエタン、トリメチロールプロパン等の多価アルコール類と、ヘキサメチレンジイソシアネート、イソホロンジイソシアネート、トリレンジイソシアネート等のジイソシアネート化合物とを反応させ、さらにジアミン等で鎖延長し、水分散化させて得られるもの等を挙げることができる。
【００４４】
有機皮膜５に樹脂を用いる場合には、ポリエステル樹脂を用いることが好ましい。ポリエステル樹脂を有機皮膜５に用いることにより、加工部の耐食性がより向上するためである。
【００４５】
有機皮膜５に用いられる硬化剤は、樹脂を硬化させるものであれば特に制限はないが、例えば、メラミン樹脂やポリイソシアネート化合物を挙げることができる。
メラミン樹脂はメラミンとホルムアルデヒドとを縮合して得られる生成物のメチロール基の一部又は全てをメタノール、エタノール、ブタノールなどの低級アルコールでエーテル化した樹脂である。
ポリイソシアネート化合物としては特に限定されず、例えば、ヘキサメチレンジイソシアネート、イソホロンジイソシアネート、キシリレンジイソシアネート、トリレンジイソシアネート等を挙げることができる。また、そのブロック化物は、前記ポリイソシアネート化合物のブロック化物であるヘキサメチレンジイソシアネートのブロック化物、イソホロンジイソシアネートのブロック化物、キシリレンジイソシアネートのブロック化物、トリレンジイソシアネートのブロック化物等を挙げることができる。
【００４６】
上述の硬化剤は１種で使用してもよいし、２種以上を併用してもよい。
有機皮膜５に硬化剤を用いる場合には、メラミン樹脂を用いることが好ましい。メラミン樹脂を有機皮膜５に用いることにより、加工時の耐疵つき性がより向上するためである。
【００４７】
有機皮膜５の黒色顔料としてはカーボンブラックが好ましい。
有機皮膜５に用いるカーボンブラックは、特に制限されないが、例えば、ファーネスブラック、ケッチェンブラック、アセチレンブラック、チャンネルブラック等、公知のカーボンブラックを使用することができる。また、公知のオゾン処理、プラズマ処理、液相酸化処理されたカーボンブラックも使用することができる。
【００４８】
有機皮膜５に用いるカーボンブラックの粒子径は、塗料中での分散性、塗膜品質及び塗装性に問題が無ければ特に制限されないが、一次粒子径が１０〜１２０ｎｍであることが好ましい。カーボンブラックの一次粒子径が１０〜１２０ｎｍであることにより、カーボンブラックが結晶性りん酸亜鉛皮膜４のりん酸亜鉛結晶の空隙を好適に埋めることができ、意匠性や耐食性が向上するため好ましい。
有機皮膜５の形成には塗料を用いる。カーボンブラックは塗料中に分散する過程で凝集するため、一次粒子径のまま分散することは一般的に難しい。すなわち、カーボンブラックは一次粒子径よりも大きな粒子径を持った二次粒子の形態で塗料中で存在することが多い。そのため、カーボンブラックは、有機皮膜５中でも二次粒子の形態で存在することが多い。
【００４９】
有機皮膜５中のカーボンブラック濃度は、有機皮膜５の全質量に対して１．０〜２５．０質量％が好ましく、３．０〜１２．０質量％がより好ましい。カーボンブラック濃度が高いと意匠性は向上するが、加工部の外観や耐疵つき性、耐薬品性が低下する傾向にある。
有機皮膜５の黒色顔料として、カーボンブラック以外の着色顔料を併用してもよい。
【００５０】
有機皮膜５は、各種防錆剤や潤滑剤、硬質微粒子、導電顔料を含んでもよい。
有機皮膜５に含まれる防錆剤としてはコロイダルシリカ等の各種無機化合物や、有機系の防錆剤を使用することができる。
有機皮膜５に含まれる潤滑剤としては、ポリエチレン等のワックスを使用することができる。
【００５１】
有機皮膜５に含まれる硬質微粒子としては、樹脂ビーズ等を使用することができる。
有機皮膜５に含まれる導電顔料としては、金属あるいは無機、有機の微粒子を使用することができる。ただしこれらに限定されるものではない。
【００５２】
（黒色塗装鋼板１の製造方法）
次に、黒色塗装鋼板１の製造方法について説明する。
【００５３】
［亜鉛めっき工程］
鋼板２に亜鉛めっき工程を施すことにより、鋼板２の表面に亜鉛めっき層３を形成する。亜鉛めっき工程の具体的な方法は特に限定されず、公知の亜鉛めっきの方法を用いることができる。
【００５４】
［表面活性化処理工程］
亜鉛めっき層３が電気亜鉛めっきにより形成された場合には、亜鉛めっき層３の表面が活性であることから、後述するりん酸亜鉛工程により、１．０μｍ未満の膜厚を有する結晶性りん酸亜鉛皮膜４を形成することができる。しかしながら、亜鉛めっき層３が亜鉛合金めっきあるいは溶融亜鉛めっきにより形成された場合には、１．０μｍ未満の膜厚を有する結晶性りん酸亜鉛皮膜４を形成するのが困難な場合が多い。このような場合には、亜鉛めっき工程後に、亜鉛めっき層３表面の活性化処理を行うことが好ましい。具体的には、酸性の水溶液で亜鉛めっき層３の表面をエッチングする方法や、ブラシ等の手法で亜鉛めっき層３の表面を研削する方法などが採用できる。
【００５５】
［表面調整処理工程］
表面活性化処理工程後、亜鉛めっき層３の表面に対して公知の表面調整処理を行ってもよい。表面調整処理の例としては、チタン系又はりん酸亜鉛系のコロイド処理が挙げられる。
【００５６】
［りん酸亜鉛工程］
亜鉛めっき層３が形成された鋼板２にりん酸亜鉛工程を施すことにより、亜鉛めっき層３の表面に結晶性りん酸亜鉛皮膜４を形成する。
りん酸亜鉛工程では、りん酸イオン、Ｚｎイオン、Ｍｇイオン、Ｎｉイオン、硝酸イオン、及びふっ化物イオン等を含有する公知のりん酸亜鉛処理浴を用いる。
【００５７】
りん酸亜鉛処理浴に含まれる化合物の濃度は特に限定されないが、Ｍｇイオンの含有量は５．０〜４０．０ｇ／ｌが好ましく、１０．０〜２５．０ｇ／ｌがより好ましい。Ｎｉイオンの含有量は０．０５〜２．００ｇ／ｌが好ましく、０．１０〜１．５０ｇ／ｌがより好ましい。
りん酸イオンの含有量は１〜２０ｇ／ｌが好ましく、３〜１０ｇ／ｌがより好ましい。Ｚｎイオンの含有量は０．１〜１０ｇ／ｌが好ましく、１〜５ｇ／ｌがより好ましい。
【００５８】
結晶性りん酸亜鉛皮膜４の膜厚を１．０μｍ未満とするには、硝酸イオン濃度を高めに設定するのが好ましい。具体的には、りん酸亜鉛処理浴の硝酸イオン濃度を３０．０ｇ／ｌ以上とするのが好ましく、５０．０ｇ／ｌ以上とするのがより好ましい。
硝酸イオン濃度の上限は、特に制限されないが、取扱性等を考慮して１００．０ｇ／ｌを例示することができる。
【００５９】
りん酸亜鉛工程では、上述のりん酸亜鉛処理浴を用いたスプレー処理又は浸漬処理を行うことにより、亜鉛めっき層３表面に結晶性りん酸亜鉛皮膜４を形成する。
なお、処理方法は浸漬処理よりもスプレー処理の方が好ましい。
【００６０】
結晶性りん酸亜鉛皮膜４の付着量は、りん酸亜鉛処理浴に含まれる含有物の濃度及び反応時間を制御することにより調整する。
りん酸亜鉛工程の処理時間は、スプレー処理の場合は０．５〜１０秒が好ましく、浸漬処理の場合は１〜２０秒が好ましい。
【００６１】
りん酸亜鉛処理浴の温度は、好ましくは６５℃以上であり、より好ましくは７０℃以上である。りん酸亜鉛処理浴の上限温度は特に限定されないが、例えば８０℃である。
【００６２】
［化成処理工程］
りん酸亜鉛工程後に、公知の化成処理を行い、結晶性りん酸亜鉛皮膜４上に化成処理皮膜（不図示）を形成してもよい。化成処理の方法については特に限定されず、シリカ系化成処理、クロメート系化成処理等であってもよい。ただし、環境負荷物質をなるべく含まないことが好ましい。
化成処理層（不図示）の形成方法は特に限定されず、塗布、焼付け等の公知の方法を用いることができる。
【００６３】
［有機皮膜５形成工程］
有機皮膜５形成工程により、結晶性りん酸亜鉛皮膜４又は化成処理皮膜（不図示）上に有機皮膜５を形成する。
有機皮膜５の形成方法は特に限定されず、塗布、焼付け等の公知の方法を用いることができる。
なお、膜厚が１．０〜５．０μｍである有機皮膜５を形成するためには、有機皮膜５を形成する塗料中の不揮発分濃度を所定濃度、例えば１０〜３０％程度に調整することが有効である。また塗布条件を所定膜厚になるように調整する必要がある。例えばロールコーター法で塗布する場合には、コーターの回転数や押し付け圧を調整する必要がある。
【００６４】
黒色の有機皮膜５を形成するためには、有機皮膜５形成工程で用いる塗料中の黒色顔料の濃度を調整する必要がある。塗料中の黒色顔料の濃度は特に限定されないが、黒色顔料としてカーボンブラックを用いる場合には、塗料中のカーボンブラックの含有量は不揮発分全体に対して１〜２５質量％であることが好ましい。また、黒色顔料としてカーボンブラック以外を用いる場合には、塗料中の黒色顔料の含有量は１０〜３０質量％であることが好ましい。
【実施例】
【００６５】
次に、実施例及び比較例を挙げて、本発明をさらに具体的に説明する。ただし、これら各実施例は、本発明を制限するものではない。【００６６】
［原板］
表１に示す亜鉛めっき鋼板のうちのいずれか一つを原板として用いた。【００６７】
【表１】
2017002805.tif 000003
【００６８】
［表面活性化工程］
いくつかの実施例では、亜鉛めっき層の表面を砥粒入りナイロンブラシで研削することにより、亜鉛めっき層の表面を活性化した。【００６９】
［表面調整処理工程］
チタンコロイド系の市販の表面調整処理液をスプレーすることにより、亜鉛めっき層の表面を調整した。【００７０】
［りん酸亜鉛工程］
表２に示したりん酸亜鉛処理液のいずれか一つを用い、表３に示したりん酸亜鉛処理の条件の下、りん酸亜鉛工程を行った。【００７１】
［化成処理工程］
りん酸亜鉛工程後、結晶性りん酸亜鉛皮膜が形成された亜鉛めっき鋼板を水洗及び乾燥した。その後、水性エポキシ樹脂、３アミノプロピルトリエトキシシラン、タンニン酸を４０：３０：３０の比率（質量比）で混合した液を塗布し８０℃で乾燥して５０ｍｇ／ｍ２の化成処理皮膜を形成した。一部の実施例では、化成処理工程を行わなかった。【００７２】
［有機皮膜形成工程］
水性の黒色塗料を塗布して２００℃で乾燥し、種々の膜厚を有する有機皮膜を形成した。塗料は、ポリエステル樹脂、ポリウレタン樹脂、メラミン硬化剤、コロイダルシリカが、４０：３０：１５：１５の比率（質量比）となるように配合した塗料に、１０質量％のカーボンブラックを添加した。カーボンブラックの一次粒子径は表４に示した通りである。なお、カーボンブラック無しの実施例では、カーボンブラックに変えて黒鉛を使用した。塗料の固形分濃度を変えることで膜厚を変化させた。【００７３】
【表２】
2017002805.tif 000004
【００７４】
【表３】
2017002805.tif 000005
【００７５】
各水準の内容を表４に示す。
なお、いずれの水準の結晶性りん酸亜鉛皮膜もホパイトの結晶構造を有することをＸＲＤによって確認した。
結晶性りん酸亜鉛皮膜の付着量は、結晶性りん酸亜鉛皮膜を重クロム酸アンモニウム水溶液で溶解し、重量法により算出した。【００７６】
結晶性りん酸亜鉛皮膜の組成は、次のようにして求めた。有機皮膜及び化成処理皮膜をジククロメタンにより除去した後、重クロム酸アンモニウム水溶液を用いて結晶性りん酸亜鉛皮膜を溶解した。得られた溶解物をＩＣＰ分析（誘起結合プラズマ発光分析）し、結晶性りん酸亜鉛皮膜の成分を求めた。
結晶性りん酸亜鉛皮膜の膜厚を求める際は、まず、試料を樹脂に埋め込み、垂直研磨した。垂直研磨した試料を１万倍の倍率でＦＥ−ＳＥＭで観察した。視野中の最大厚みを図３に模式的に示した方法で計測し、任意の１０視野を観察して、それぞれの最大厚み１０点の平均を算出することで結晶性りん酸亜鉛皮膜の膜厚と定義した。
有機皮膜の厚みは、蛍光Ｘ線法によりＳｉ強度を測定し、予め作成した検量線から膜厚に換算した。【００７７】
性能評価は、以下の方法及び基準により行った。いずれの性能についても、評点３以上であれば、実用上問題無い性能を有すると判断した。【００７８】
［平板外観］
平板外観を下記の評価基準で評価した。
５：黒色、表面艶ともに均一である。下地（りん酸亜鉛被膜）も全く透けて見えない。
４：黒色は均一であるが、表面艶がやや不均一である（目を凝らして見て何とか確認できるレベル）。下地は全く透けて見えない。
３：黒色、表面艶ともにやや不均一である（目を凝らして見て何とか確認できるレベル）。下地は全く透けて見えない。
２：黒色、表面艶ともに不均一である（容易に確認できるレベル）。下地は全く透けて見えない。
１：黒色、表面艶ともに不均一である（容易に確認できるレベル）。下地がやや透けて見える。【００７９】
［０Ｔ曲げ外観］
０Ｔ曲げ（１８０°折り曲げ）加工を施し、折り曲げ部外側をテープ剥離したのち、外観を下記の評価基準で評価した。
５：塗膜に亀裂等の不具合がなく、均一な外観である。色落ちも認められない。
４：塗膜に極僅かな亀裂が認められため、やや色落ちが認められるが、ほぼ均一な外観である。（試験前の試験板を横に並べて何とか分かるレベル）。
３：塗膜に僅かの亀裂が認められため、やや色落ちが認められるが、ほぼ均一な外観である。（試験前の試験板を横に並べると容易に分かるレベル）。
２：塗膜に亀裂が認められ、色落ちが認められる（試験板のみ見て何とか分かるレベル）。
１：塗膜に亀裂が認められ、色落ちが著しい（試験板のみ見て容易に分かるレベル）。【００８０】
［エリクセン（Ｅｘ）外観］
エリクセン７ｍｍ押し出し加工を行い、加工部をテープ剥離したのち、外観を下記の評価基準で評価した。
５：塗膜に亀裂等の不具合がなく、均一な外観である。色落ちも認められない。
４：塗膜に極僅かな亀裂が認められため、やや色落ちが認められるが、ほぼ均一な外観である。（試験前の試験板を横に並べて何とか分かるレベル）。 
３：塗膜に僅かの亀裂が認められため、やや色落ちが認められるが、ほぼ均一な外観である。（試験前の試験板を横に並べると容易に分かるレベル）。
２：塗膜に亀裂が認められ、色落ちが認められる（試験板のみ見て何とか分かるレベル）。
１：塗膜に亀裂が認められ、色落ちが著しい（試験板のみ見て容易に分かるレベル）。【００８１】
［引っ掻き疵つき性］
冷延鋼板（０．８ｍｍ厚）を４０ｍｍφの円盤に打ち抜き、円盤を試験板との仰角４５°に傾斜させて円盤面と垂直方向に１ｋｇの荷重をかけながら１０ｍｍ／ｓｅｃのスピードで５０ｍｍ引っ掻く。引っ掻いた疵部の外観を目視観察し下記基準で評価した。
５：正常部と引っ掻いた疵部の外観に差なし。疵部も含め均一な外観に見える。
４：引っ掻いた部分の外観には差異が無いが、やや光沢度が変化して見える。
３：引っ掻いた部分の外観に僅かな変化は見られるが、下地の露出は全くない。
２：引っ掻いた部分の外観に変化が見られ、下地の露出がある。
１：引っ掻いた部分の外観に顕著な変化が見られ、顕著な下地の露出がある。【００８２】
［耐食性］
未加工平板の裏面とエッジをテープシールし塩水噴霧試験（ＪＩＳ−Ｚ−２３７１：２０００）を行った。８ｈ、２４ｈ、４８ｈ、７２ｈで外観観察を行い、錆発生面積率が５％となる時間で評価した。なお、７２ｈ後観察でも錆発生のない良好な耐食性を有するものは、７２ｈ超と記載した。【００８３】
表５に評価結果を示す。【００８４】
【表４】
2017002805.tif 000006
【００８５】
【表５】
2017002805.tif 000007
【００８６】
表５に示したように、本発明の実施例ではいずれも許容レベル以上の良好な特性が得られた。一方、比較例では少なくとも一つの特性が劣っていた。
【産業上の利用可能性】
【００８７】
上記一実施形態によれば、従来のプレコート鋼板に比較して薄膜で、未加工平板部の意匠性、加工部の意匠性及び耐疵つき性に優れた黒色塗装鋼板を提供することができる。
【符号の説明】
【００８８】
１  黒色塗装鋼板
２  鋼板
３  亜鉛めっき層
４  結晶性りん酸亜鉛皮膜
５  有機皮膜
【図１】
2017002805.tif 000008
【図２】
2017002805.tif 000009
【図３】
2017002805.tif 000010
【手続補正書】
【提出日】平成29年3月3日(2017.3.3)
【手続補正１】
【補正対象書類名】特許請求の範囲
【補正対象項目名】請求項１
【補正方法】変更
【補正の内容】
【請求項１】
鋼板と；
前記鋼板上に形成された亜鉛めっき層（めっきのＬ＊値が５０以下の場合を除く）と；
前記亜鉛めっき層上に形成され、１．０〜５．０質量％のＭｇと０．０５〜１．００質量％のＮｉとを含有し、付着量が０．５〜２．５ｇ／ｍ２であり、膜厚が１．００μｍ未満である結晶性りん酸亜鉛皮膜と；
前記結晶性りん酸亜鉛皮膜よりも上層に形成され、膜厚が１．０〜５．０μｍであり、黒色である有機皮膜と；
を有することを特徴とする黒色塗装鋼板。
【手続補正２】
【補正対象書類名】明細書
【補正対象項目名】００１０
【補正方法】変更
【補正の内容】
【００１０】
（１）本発明の一態様に係る黒色塗装鋼板は、鋼板と、前記鋼板上に形成された亜鉛めっき層（めっきのＬ＊値が５０以下の場合を除く）と、前記亜鉛めっき層上に形成され、１．０〜５．０質量％のＭｇと０．０５〜１．００質量％のＮｉとを含有し、付着量が０．５〜２．５ｇ／ｍ２であり、膜厚が１．００μｍ未満である結晶性りん酸亜鉛皮膜と、前記結晶性りん酸亜鉛皮膜よりも上層に形成され、膜厚が１．０〜５．０μｍであり、黒色である有機皮膜と、を有する。
【国際調査報告】
2017002805.tif 000011
2017002805.tif 000012
2017002805.tif 000013
2017002805.tif 000014